【手続補正書】
【提出日】平成24年2月23日(2012.2.23)
【手続補正１】
【補正対象書類名】明細書
【補正対象項目名】００１２
【補正方法】変更
【補正の内容】
【００１２】
＜１＞  トナーと該トナーを収納している電子写真用トナー容器において、
該トナー容器は、トナー封止部材として熱可塑性エラストマーを使用しており、
該熱可塑性エラストマーのテトラヒドロフラン（ＴＨＦ）可溶分のゲルパーミエーションクロマトグラフィー（ＧＰＣ）により測定される分子量の分子量分布チャートにおいて、分子量８００以下の成分が占める割合（面積比率）が０．０５乃至３０．００％であり、
該トナーは、結着樹脂、着色剤及びワックス成分を少なくとも含有するトナー粒子と、無機微粉体とを有し、
該トナーのテトラヒドロフラン（ＴＨＦ）可溶分のゲルパーミエーションクロマトグラフィー（ＧＰＣ）により測定される分子量の分子量分布チャートにおいて、分子量１，０００乃至５，０００の成分が占める割合（面積比率）が５．０乃至４０．０％であり、
該トナーの１００℃における粘度が３，０００乃至６０，０００Ｐａ・ｓであることを特徴とする電子写真用トナー容器。
【手続補正２】
【補正対象書類名】明細書
【補正対象項目名】００１５
【補正方法】変更
【補正の内容】
【００１５】
＜４＞  該トナーに対する微小圧縮試験において、測定温度２５℃で、該トナー１粒子に負荷速度９．８０×１０-5Ｎ／ｓｅｃで荷重を加え、２．９４×１０-4Ｎの最大荷重に達した後、前記最大荷重で０．１秒間放置して得られる変位量（μｍ）を最大変位量Ｘ3、前記０．１秒間放置後、除荷速度９．８０×１０-5Ｎ／ｓｅｃで荷重を減らし、荷重が０となったときに得られる変位量（μｍ）を変位量Ｘ4としたとき、
｛（Ｘ3−Ｘ4）／Ｘ3｝×１００で表わされる復元率Ｚ（２５）（％）が、
４０≦Ｚ（２５）≦８０
の関係を満足することを特徴とする＜１＞乃至＜３＞のいずれか一に記載の電子写真用トナー容器。
【手続補正３】
【補正対象書類名】明細書
【補正対象項目名】００１６
【補正方法】変更
【補正の内容】
【００１６】
＜５＞  該トナーに対する微小圧縮試験において、測定温度５０℃で、該トナー１粒子に負荷速度９．８０×１０-5Ｎ／ｓｅｃで荷重を加え、２．９４×１０-4Ｎの最大荷重に達した後、前記最大荷重で０．１秒間放置して得られる変位量（μｍ）を最大変位量Ｘ3’、前記０．１秒間放置後、除荷速度９．８０×１０-5Ｎ／ｓｅｃで荷重を減らし、荷重が０となったときに得られる変位量（μｍ）を変位量Ｘ4’としたとき、
｛（Ｘ3’−Ｘ4’）／Ｘ3’｝×１００で表わされる復元率Ｚ（５０）（％）が、
１０≦Ｚ（５０）≦５５
の関係を満足することを特徴とする＜１＞乃至＜４＞のいずれか一に記載の電子写真用トナー容器。
【手続補正４】
【補正対象書類名】明細書
【補正対象項目名】００１８
【補正方法】変更
【補正の内容】
【００１８】
＜７＞  トナーを収納している電子写真用トナー容器を用いる画像形成方法において、
該トナー容器は、トナー封止部材として熱可塑性エラストマーを使用しており、
該熱可塑性エラストマーのテトラヒドロフラン（ＴＨＦ）可溶分のゲルパーミエーションクロマトグラフィー（ＧＰＣ）により測定される分子量の分子量分布チャートにおいて、分子量８００以下の成分が占める割合（面積比率）が０．０５乃至３０．００％であり、
該トナーは、結着樹脂、着色剤及びワックス成分を少なくとも含有するトナー粒子と、無機微粉体とを有し、
該トナーのテトラヒドロフラン（ＴＨＦ）可溶分のゲルパーミエーションクロマトグラフィー（ＧＰＣ）により測定される分子量の分子量分布チャートにおいて、分子量１，０００乃至５，０００の成分が占める割合（面積比率）が５．０乃至４０．０％であり、
該トナーの１００℃における粘度が３，０００乃至６０，０００Ｐａ・ｓであることを特徴とする画像形成方法。
【手続補正５】
【補正対象書類名】特許請求の範囲
【補正対象項目名】全文
【補正方法】変更
【補正の内容】
【特許請求の範囲】
【請求項１】
トナーと該トナーを収納している電子写真用トナー容器において、
該トナー容器は、トナー封止部材として熱可塑性エラストマーを使用しており、
該熱可塑性エラストマーのテトラヒドロフラン（ＴＨＦ）可溶分のゲルパーミエーションクロマトグラフィー（ＧＰＣ）により測定される分子量の分子量分布チャートにおいて、分子量８００以下の成分が占める割合（面積比率）が０．０５乃至３０．００％であり、
該トナーは、結着樹脂、着色剤及びワックス成分を少なくとも含有するトナー粒子と、無機微粉体とを有し、
該トナーのテトラヒドロフラン（ＴＨＦ）可溶分のゲルパーミエーションクロマトグラフィー（ＧＰＣ）により測定される分子量の分子量分布チャートにおいて、分子量１，０００乃至５，０００の成分が占める割合（面積比率）が５．０乃至４０．０％であり、
該トナーの１００℃における粘度が３，０００乃至６０，０００Ｐａ・ｓであることを特徴とする電子写真用トナー容器。
【請求項２】
該熱可塑性エラストマーのテトラヒドロフラン（ＴＨＦ）可溶分のゲルパーミエーションクロマトグラフィー（ＧＰＣ）により測定される分子量の分子量分布チャートにおいて、分子量８００以下の成分が占める割合（面積比率）が０．０５乃至１５．００％であることを特徴とする請求項１に記載の電子写真用トナー容器。
【請求項３】
該トナーのテトラヒドロフラン（ＴＨＦ）不溶分が１０．０質量％以下であることを特徴とする請求項１又は２に記載の電子写真用トナー容器。
【請求項４】
該トナーに対する微小圧縮試験において、測定温度２５℃で、該トナー１粒子に負荷速度９．８０×１０-5Ｎ／ｓｅｃで荷重を加え、２．９４×１０-4Ｎの最大荷重に達した後、前記最大荷重で０．１秒間放置して得られる変位量（μｍ）を最大変位量Ｘ3、前記０．１秒間放置後、除荷速度９．８０×１０-5Ｎ／ｓｅｃで荷重を減らし、荷重が０となったときに得られる変位量（μｍ）を変位量Ｘ4としたとき、
｛（Ｘ3−Ｘ4）／Ｘ3｝×１００で表わされる復元率Ｚ（２５）（％）が、
４０≦Ｚ（２５）≦８０
の関係を満足することを特徴とする請求項１乃至３のいずれか１項に記載の電子写真用トナー容器。
【請求項５】
該トナーに対する微小圧縮試験において、測定温度５０℃で、該トナー１粒子に負荷速度９．８０×１０-5Ｎ／ｓｅｃで荷重を加え、２．９４×１０-4Ｎの最大荷重に達した後、前記最大荷重で０．１秒間放置して得られる変位量（μｍ）を最大変位量Ｘ3’、前記０．１秒間放置後、除荷速度９．８０×１０-5Ｎ／ｓｅｃで荷重を減らし、荷重が０となったときに得られる変位量（μｍ）を変位量Ｘ4’としたとき、
｛（Ｘ3’−Ｘ4’）／Ｘ3’｝×１００で表わされる復元率Ｚ（５０）（％）が、
１０≦Ｚ（５０）≦５５
の関係を満足することを特徴とする請求項１乃至４のいずれか１項に記載の電子写真用トナー容器。
【請求項６】
該トナー粒子が、懸濁重合法により得られたトナー粒子であることを特徴とする請求項１乃至５のいずれか１項に記載の電子写真用トナー容器。
【請求項７】
トナーを収納している電子写真用トナー容器を用いる画像形成方法において、
該トナー容器は、トナー封止部材として熱可塑性エラストマーを使用しており、
該熱可塑性エラストマーのテトラヒドロフラン（ＴＨＦ）可溶分のゲルパーミエーションクロマトグラフィー（ＧＰＣ）により測定される分子量の分子量分布チャートにおいて、分子量８００以下の成分が占める割合（面積比率）が０．０５乃至３０．００％であり、
該トナーは、結着樹脂、着色剤及びワックス成分を少なくとも含有するトナー粒子と、無機微粉体とを有し、
該トナーのテトラヒドロフラン（ＴＨＦ）可溶分のゲルパーミエーションクロマトグラフィー（ＧＰＣ）により測定される分子量の分子量分布チャートにおいて、分子量１，０００乃至５，０００の成分が占める割合（面積比率）が５．０乃至４０．０％であり、
該トナーの１００℃における粘度が３，０００乃至６０，０００Ｐａ・ｓであることを特徴とする画像形成方法。